(57)【特許請求の範囲】
【請求項１】
導電性基材と、
導電性基材上に配置され、増感色素を担持させた金属酸化物微粒子からなる多孔質半導体層と、
多孔質半導体層に対向して配置された対向電極と、
導電性基材及び対向電極の間に配置された、酸化還元対を含む電解質層と、
から構成される色素増感型太陽電池であって、
多孔質半導体層において、表面が導電性材料により被覆されている金属酸化物微粒子と表面が導電性材料により被覆されていない金属酸化物微粒子とが混在している前記色素増感型太陽電池。
【請求項２】
金属酸化物微粒子が酸化チタンであり、導電性材料がＩＴＯである請求項１に記載の色素増感型太陽電池。
【請求項３】
多孔質半導体層を構成する全ての金属酸化物微粒子の合計した表面の１０〜７０％が、導電性材料により被覆されている請求項１又は２に記載の色素増感型太陽電池。
【請求項４】
請求項１〜３のいずれかに記載の色素増感型太陽電池の複数を、直列又は並列に接続してなる色素増感型太陽電池モジュール。
【発明の詳細な説明】
【技術分野】
【０００１】
本発明は、色素増感型の太陽電池、及び太陽電池モジュールに関するものである。
【背景技術】
【０００２】
二酸化炭素が原因とされる地球温暖化が世界的に問題となっている近年、環境にやさしく、クリーンなエネルギー源として、太陽光エネルギーを利用した太陽電池の積極的な研究開発が進められている。その中でも、より光電変換効率が高く、低コストの太陽電池として、色素増感型太陽電池が注目されている。
【０００３】
色素増感型太陽電池は、例えば、光の入射する側から、透明基板、この透明基板上に形成された透明導電層、色素が担持された酸化物半導体層、酸化還元対を有する電解質層、並びに対向電極を形成した基板が順に積層されてセルが形成される。特に、グレッチェルセルは、ナノ微粒子である酸化チタンを焼成させた多孔質の酸化物半導体層を用いることを特徴とし、酸化物半導体層を多孔質とすることで増感色素の吸着量を増加させ光吸収能を向上させている。
【０００４】
上記の色素増感型太陽電池の作製方法は、例えば、まず透明基板の表面に形成された透明導電層上に、酸化チタン微粒子からなる多孔性半導体層を形成し、その多孔性半導体層に増感色素を担持させる。次に対向電極に白金膜などの触媒をコーティングし、多孔質半導体層と白金膜とが対面するように重ね合わせた後、その間に電解質を注入して電解質層を形成し、側面をエポキシ樹脂等で封止する。このようにして色素増感型太陽電池が作製される。
【０００５】
このようなグレッチェルセルでは、酸化チタン微粒子間が点接触で結合することになり、接触抵抗が増加する問題がある。また、電流値を得るために多孔質半導体層の膜厚を厚くすると、金属より導電率の低い酸化チタン微粒子中での電子の移動距離が長くなり、その結果、抵抗による損失あるいは再結合による損失が大きくなる問題が生じる。すなわち、酸化チタンの微粒子を使用した多孔質半導体層では、酸化チタンの電気伝導性が小さいため、光電変換率等の電池特性を向上させることは困難であった。
【０００６】
多孔質半導体層の導電性の向上を図る従来技術として、（特許文献１）には、少なくとも、一方の面上に半導体層が被着された電極と、この電極の前記半導体層と対峙する対電極と、前記半導体層及び対電極の間に配置された電解質層とを有する光電変換素子の製造方法において、前記半導体層を、増感色素担持半導体粒子と細長い形状の導電性粒子との混合ペースト又はスラリーを電極の表面に塗布すると共にこれを加熱焼結して形成することにより、導電性粒子同士及び導電性粒子と電極とを接触させた状態にすることを特徴とする光電変換素子の製造方法が開示されている。しかし、この技術では、増感色素を担持できない導電性粒子が添加される結果、発電に寄与しない成分の相対量が増えるとともに、半導体層中に半導体粒子と導電性粒子とを均一に分散することが困難であるため、光電変換率等の電池特性が低下するという問題があった。また、一般に多孔質半導体層を形成するには、電極上に塗布した半導体粒子に対し３００〜７００℃の焼成処理を行うことが必要である。この焼成によって、半導体粒子間の接触界面が溶融し、界面部分の分子が互いの半導体粒子中へと熱拡散するいわゆるネッキングを生じ、その結果、増感色素から注入された電子がスムーズに伝導して電池特性が向上するが、上述の従来技術のように半導体粒子と導電性粒子の分散状態が不均一である場合には、ネッキングの形成が導電性粒子の存在によって阻害され、所期の電池特性が得られないという問題もあった。
【先行技術文献】
【特許文献】
【０００７】
【特許文献１】特許第４１３５３２３号公報
【発明の概要】
【発明が解決しようとする課題】
【０００８】
そこで本発明は、上記従来の状況に鑑み、低抵抗損失を有し、酸化チタン等の金属酸化物微粒子同士のネッキングの形成が阻害されることなく、光電変換率の高い新規な色素増感型太陽電池、及びそれを用いた色素増感型太陽電池モジュールを提供することを目的とする。
【課題を解決するための手段】
【０００９】
本発明者は、多孔質半導体層を構成する金属酸化物微粒子として、表面が導電性材料で被覆された金属酸化物微粒子を用いることにより、金属酸化物微粒子間の接触抵抗が低下して上記課題が解決することを見出し、本発明を完成した。
【００１０】
すなわち、本発明は、導電性基材と、導電性基材上に配置され、増感色素を担持させた金属酸化物微粒子からなる多孔質半導体層と、多孔質半導体層に対向して配置された対向電極と、導電性基材及び対向電極の間に配置された、酸化還元対を含む電解質層と、から構成される色素増感型太陽電池であって、金属酸化物微粒子の表面の一部が、導電性材料により被覆されている前記色素増感型太陽電池である。
【００１１】
また本発明は、上記多孔質半導体層において、表面が導電性材料により被覆されている金属酸化物微粒子と表面が導電性材料により被覆されていない金属酸化物微粒子とが混在している色素増感型太陽電池である。
【００１２】
また本発明は、上記金属酸化物微粒子が酸化チタンであり、導電性材料がＩＴＯである色素増感型太陽電池である。
【００１３】
また本発明は、上記金属酸化物微粒子の表面の１０〜７０％が、導電性材料により被覆されている色素増感型太陽電池である。
【００１４】
さらに本発明は、上記いずれかの色素増感型太陽電池の複数を、直列又は並列に接続してなる色素増感型太陽電池モジュールである。
【発明の効果】
【００１５】
本発明によれば、金属酸化物微粒子の表面の一部が、導電性材料によって被覆されていることにより、金属酸化物微粒子同士の界面における抵抗損失を低減でき、優れた光電変換効率を持つ色素増感型太陽電池を得ることができる。
【図面の簡単な説明】
【００１６】
【図１】本発明の色素増感型太陽電池の一実施形態を示す断面図である。
【発明を実施するための形態】
【００１７】
以下、本発明を詳細に説明する。
図１は、本発明の色素増感型太陽電池の一実施形態を示す断面図である。この色素増感型太陽電池１は、導電性基材１０と、導電性基材１０上に配置され、増感色素を担持させた金属酸化物微粒子からなる多孔質半導体層２０と、多孔質半導体層２０に対向して配置された対向電極４０と、導電性基材１０及び対向電極４０の間に配置された、酸化還元対を含む電解質層３０とから概略構成されている。
【００１８】
次に、色素増感型太陽電池１を構成する各部材について説明する。
（１）導電性基材
導電性基材１０としては、チタンやアルミニウム等の各種の金属箔や金属板等の一般的な導電性の材料を用いることができ、あるいは、ガラスやプラスチック等の基板の表面上に導電層を形成することによっても得ることができる。導電層を形成する基板は、透明であっても不透明であっても良いが、導電性基材１０側を光の受光面とする場合には、光の透過性に優れた透明基板であることが好ましい。さらに、耐熱性、耐候性、及び水蒸気等に対するガスバリア性に優れたものであることが好ましい。具体的には、石英ガラス、パイレックス（登録商標）、合成石英ガラス等の可撓性のない透明なリジット材、エチレン−テトラフルオロエチレン共重合体フィルム、二軸延伸ポリエチレンテレフタレートフィルム、ポリエーテルサルフォンフィルム、ポリエーテルエーテルケトンフィルム、ポリエーテルイミドフィルム、ポリイミドフィルム、ポリエチレンナフタレート（ＰＥＮ）等のプラスチックフィルムを挙げることができる。本発明においては、これらの中でも、プラスチックフィルムを基板としてこれに導電層を形成した可撓性フィルムからなる導電性基材を使用することが好ましい。これにより様々な用途に太陽電池を用いることができ、また太陽電池の軽量化、製造コストの削減を果たすことができる。なお、プラスチックフィルムは単独で基板として使用しても良く、２種以上の異なるプラスチックフィルムを積層した状態で使用しても良い。
【００１９】
導電性基材の基板の厚さとしては、１５μｍ〜５００μｍの範囲内であることが好ましい。
【００２０】
基板上に形成する導電層の材料としては、導電性に優れたものであれば特に限定はされないが、導電性基材１０側を光の受光面とする場合には、導電層は光の透過性に優れているものであることが好ましい。例えば、光の透過性に優れた材料として、ＳｎＯ２、ＩＴＯ、ＩＺＯ、ＺｎＯ等を挙げることができる。中でも、フッ素ドープしたＳｎＯ２、ＩＴＯは、導電性及び透過性の両方に優れているため特に好ましく用いられる。
【００２１】
また、導電性基材の導電層は、その仕事関数を考慮して太陽電池が機能するように材料を選択することが好ましい。例えば、仕事関数が高い材料としては、Ａｕ、Ａｇ、Ｃｏ、Ｎｉ、Ｐｔ、Ｃ、ＩＴＯ、ＳｎＯ２、フッ素をドープしたＳｎＯ２、ＺｎＯ等を挙げることができる。一方、仕事関数が低い材料としては、Ｌｉ、Ｉｎ、Ａｌ、Ｃａ、Ｍｇ、Ｓｍ、Ｔｂ、Ｙｂ、Ｚｒ等を挙げることができる。
【００２２】
なお、導電層は、単層から構成されていても良く、また、異なる仕事関数の材料が積層されて構成されていても良い。
【００２３】
導電層の膜厚としては、０．１ｎｍ〜５００ｎｍの範囲内、好ましくは１ｎｍ〜３００ｎｍの範囲内である。
【００２４】
このような導電層を形成する方法としては、特に限定はされないが、蒸着法、スパッタ法、ＣＶＤ法等を挙げることができる。中でも、スパッタ法が好ましく用いられる。
【００２５】
（２）多孔質半導体層
次に、多孔質半導体層２０について説明する。多孔質半導体層は、金属酸化物の微粒子から構成され、これに増感色素が担持され、光照射により増感色素から生じた電荷を伝導する機能を有している。
【００２６】
金属酸化物微粒子は、その細孔に増感色素が担持されることから、連通孔を有する多孔質であることが好ましい。このような多孔質とすることにより、多孔質半導体層の表面積が大きくなり、十分な量の増感色素を担持させることができる。また、後述する電解質層との接触面積も大きくなり、エネルギー変換効率を向上させることができる。
【００２７】
多孔質半導体層の膜厚としては、１μｍ〜１００μｍの範囲内、その中でも、５μｍ〜３０μｍの範囲内であることが好ましい。上記範囲内であれば、多孔質半導体層の膜抵抗を小さくすることができ、また、多孔質半導体層による光吸収が十分に行われるからである。
【００２８】
多孔質半導体層を形成する金属酸化物微粒子は、増感色素から発生した電荷を導電性基材１０の導電層へ伝導させることができるものであれば特に限定はされない。具体的には、ＴｉＯ２、ＺｎＯ、ＳｎＯ２、ＩＴＯ、ＺｒＯ２、ＳｉＯ２、ＭｇＯ、Ａｌ２Ｏ３，ＣｅＯ２、Ｂｉ２Ｏ３、Ｍｎ３Ｏ４、Ｙ２Ｏ３、ＷＯ３、Ｔａ２Ｏ５、Ｎｂ２Ｏ５、Ｌａ２Ｏ３等を挙げることができる。これらの金属酸化物微粒子は、いずれか一種を使用しても良く、また、２種以上を混合して使用してもよい。中でも、ＴｉＯ２を好ましく用いることができる。さらに、これらの内の一種をコア粒子とし、他の金属酸化物微粒子により、コア粒子を被覆してシェルを形成するコアシェル構造としてもよい。
【００２９】
多孔質半導体層中の金属酸化物微粒子の含有量としては、４０重量％〜９９．９重量％の範囲内、中でも、８５重量％〜９９．５重量％の範囲内であることが好ましい。
【００３０】
また、金属酸化物微粒子の粒径としては、１ｎｍ〜１０μｍの範囲内、特に、１０ｎｍ〜５００ｎｍの範囲内であることが好ましい。上記範囲よりも粒子径が小さい場合には、そのような粒子の製造が困難となり、各々の粒子が凝集し、二次粒子を形成する可能性があるため好ましくない。一方、上記範囲よりも粒子径が大きい場合には、多孔質半導体層が厚膜化してしまい、抵抗が高くなるため好ましくない。
【００３１】
粒径の異なる同種または異種の金属酸化物微粒子を混合して用いてもよい。これにより、光散乱効果を高めることができ、多孔質半導体層内により多くの光を閉じ込めることができるため、増感色素における光吸収を効率的に行うことができる。例えば、１０ｎｍ〜５０ｎｍの金属酸化物微粒子と、５０ｎｍ〜２００ｎｍの金属酸化物微粒子とを混合して用いる場合を挙げることができる。
【００３２】
そして、本発明では、多孔質半導体層を構成する金属酸化物微粒子の表面の一部が、導電性材料により被覆されていることを特徴とする。導電性材料で被覆することによって、多孔質半導体層全体の導電性が高まり、太陽電池の性能が向上する。すなわち、金属酸化物微粒子における導電性材料で被覆されていない部位が発電に寄与し、発電によって生じた電子は、被覆された導電性材料を介して直ちに導電性基材１０へと伝導されるため、金属酸化物微粒子間の界面における抵抗損失が低減され、結果として電池の光電変換効率が向上することとなる。また、従来のように金属酸化物微粒子とは別に導電性粒子を混合する場合に比べて、多孔質半導体層を形成する際の分散工程が比較的容易になり、かつ均一な分散が可能となる。それゆえ、焼成により多孔質半導体層を作製する場合に、金属酸化物微粒子間におけるネッキング形成が阻害されず、高い電池性能を得ることができる。また、被覆させる導電性材料の種類によっては、上記ネッキングは、導電性材料と他の導電性材料もしくは金属酸化物微粒子との間でも生ずるため、電子伝導を円滑にするネッキング部位が増加し、その結果、電池特性を向上させることができる。
【００３３】
なお、ここで「表面の一部が被覆されている」とは、多孔質半導体層を構成する全ての金属酸化物微粒子の表面を合計し、その合計した表面の一部分が被覆されていることを意味する。したがって、本発明は、例えば（ｉ）表面が導電性材料により被覆されている金属酸化物微粒子と表面が導電性材料により被覆されていない金属酸化物微粒子とが混在している場合、（ｉｉ）表面が部分的に被覆されている金属酸化物微粒子から構成する場合、（ｉｉｉ）表面が部分的に被覆されている金属酸化物微粒子と表面が導電性材料により被覆されていない金属酸化物微粒子とが混在している場合、等を含むものである。
【００３４】
導電性材料は、被覆する対象である金属酸化物微粒子よりも導電率が高い材料であれば適用可能である。また、金属酸化物微粒子が接触する電解質層３０は通常ヨウ素を含むので、ヨウ素によって腐食し難い材料であることが好ましい。具体的な導電性材料の例として、ＳｎＯ２、ＩＴＯ、ＩＺＯ、ＺｎＯ等の金属酸化物、Ｔｉ、Ｎｉ、Ｃｒ、Ｎｂ、Ｚｒ等の金属等が挙げられる。その中でも、ＩＴＯは導電性及び透過性の両方に優れるため特に好ましく用いられる。
【００３５】
金属酸化物微粒子に担持させる増感色素は、光を吸収し起電力を生じさせることが可能なものであれば特に限定はされない。具体的には、有機色素または金属錯体色素を使用することができる。例えば有機色素としては、アクリジン系、アゾ系、インジゴ系、キノン系、クマリン系、メロシアニン系、フェニルキサンテン系、インドリン系、スクアリウム系の色素が挙げられる。特に、クマリン系が好適に用いられる。
【００３６】
また、金属錯体色素としては、ルテニウム系色素、特にルテニウムビピリジン色素及びルテニウムターピリジン色素が好ましく用いられる。このような増感色素を金属酸化物微粒子に担持させることにより、可視光の範囲まで効率的に取り込んで光電変換を生じさせることができる。
【００３７】
多孔質半導体層を形成する方法としては、特に限定はされないが、塗布法により形成することが好ましい。すなわち、ホモジナイザー、ボールミル、サンドミル、ロールミル、プラネタリーミキサー等の公知の分散機を用いて、表面が導電性材料により（全面もしくは部分的に）被覆された金属酸化物微粒子と、必要に応じ導電性材料により被覆されていない金属酸化物微粒子とを溶媒に分散させた塗工液を調製し、この塗工液を導電性基材１０の導電層上に塗布し、乾燥させ、必要に応じてさらに焼成する。その後、金属酸化物微粒子に増感色素を吸着させることにより、増感色素が担持された多孔質半導体層を形成することができる。
【００３８】
導電性材料により表面が被覆された金属酸化物微粒子は、従来知られた方法を適宜選択して製造することができる。具体的には、酸化チタン等の金属酸化物微粒子を、ＩＴＯ前駆体ゾル等の導電性材料前駆体溶液中に浸漬させ、その後に焼成する方法（ウェットプロセス）、あるいは金属酸化物微粒子に対して、蒸着やスパッタリング等の手段を用いてＩＴＯ等の導電性材料を直接被覆する方法（ドライプロセス）等を挙げることができる。
【００３９】
なお、例えば、塗工液を調製する段階において、表面が導電性材料により被覆されている金属酸化物微粒子と表面が導電性材料により被覆されていない金属酸化物微粒子との混合割合を変えたり、あるいはドライプロセスによって導電性材料を金属酸化物微粒子の表面に被覆する際に蒸着やスパッタリングの条件を変えたりすることで、多孔質半導体層を構成する金属酸化物微粒子の表面のうち、導電性材料により被覆されている割合を制御することができる。この被覆割合の最適な範囲は、導電性材料の種類等によって異なり特に限定されるものではないが、大き過ぎると金属酸化物微粒子が増感色素を担持できなくなり発電効率がむしろ低下するため好ましくなく、また小さ過ぎると発明の効果が得られないため、これらのバランスを考慮して適宜設定される。具体的には、多孔質半導体層に含まれる全ての金属酸化物微粒子の表面の１０〜７０％、特に３０〜５０％が、導電性材料により被覆されていることが好ましい。
【００４０】
金属酸化物微粒子の塗工液に使用する溶媒としては、特に限定はされない。具体的には、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒、イソプロピルアルコール、エタノール、メタノール、ブチルアルコール等のアルコール系溶媒、その他、Ｎ−メチル−２−ピロリドン、及び純水等を挙げることができる。
【００４１】
その他、必要に応じて、多孔質半導体層の形成に使用する塗工液の塗工適性を向上させるために、各種添加剤を用いてもよい。添加剤としては、界面活性剤、粘度調整剤、分散助剤、ｐＨ調節剤等を用いることができる。ｐＨ調整剤としては、例えば、硝酸、塩酸、酢酸、アンモニア等を挙げることができる。
【００４２】
金属酸化物微粒子を含む塗工液を塗布する方法としては、公知の塗布方法であれば特に限定はされないが、具体的には、ダイコート、グラビアコート、グラビアリバースコート、ロールコート、リバースロールコート、バーコート、ブレードコート、ナイフコート、エアナイフコート、スロットダイコート、スライドダイコート、ディップコート、マイクロバーコート、マイクロバーリバースコートや、スクリーン印刷等を挙げることができる。このような塗布法を用い、一回または複数回、塗布及び乾燥を繰り返すことにより多孔質半導体層を所望の膜厚になるよう調整して形成する。
【００４３】
塗布、乾燥させた後、必要に応じて焼成を行う。これにより、多孔質半導体層の均質化、高密度化を図ることができ、金属酸化物微粒子間にネッキングを生じ結着性が高まるため、電荷の伝導性を向上させることができる。また、導電性基材と多孔質半導体層との密着性も向上させることができる。焼成する温度、時間は、多孔質半導体層の膜厚等によって異なり限定されるものではないが、一般的には３００℃〜７００℃で５分〜１２０分程度である。また、導電性基材が可撓性フィルムから構成される場合は、フィルムの耐熱温度以下で乾燥・焼成を行うことが好ましい。
【００４４】
増感色素を担持させる方法としては、例えば、増感色素の溶液に乾燥・焼成した金属酸化物微粒子を浸漬させ、その後、乾燥させる方法や、増感色素の溶液を金属酸化物微粒子上に塗布し、浸透させた後、乾燥させる方法等を挙げることができる。増感色素の溶液に使用する溶媒は、用いる色素増感剤の種類に応じて、水系溶媒、有機系溶媒から適宜選択する。
【００４５】
（３）対向電極
次に、対向電極４０について説明する。対向電極４０としては、チタンやアルミニウム等の各種の金属箔や金属板等の一般的な導電性の材料を用いることができ、あるいは、ガラスやプラスチック等の基板の表面上に導電層を形成することによっても得ることができる。基板は、透明であっても不透明であっても良いが、対向電極４０側を光の受光面とする場合には、光の透過性に優れた透明基板であることが好ましい。さらに、耐熱性、耐候性、及び水蒸気等に対するガスバリア性に優れたものであることが好ましい。具体的には、石英ガラス、パイレックス（登録商標）、合成石英ガラス等の可撓性のない透明なリジット材、エチレン−テトラフルオロエチレン共重合体フィルム、二軸延伸ポリエチレンテレフタレートフィルム、ポリエーテルサルフォンフィルム、ポリエーテルエーテルケトンフィルム、ポリエーテルイミドフィルム、ポリイミドフィルム、ポリエチレンナフタレート（ＰＥＮ）等のプラスチックフィルムを挙げることができる。本発明においては、これらの中でも、プラスチックフィルムを基板としてこれに導電層を形成した可撓性フィルムからなる対向電極を使用することが好ましい。これにより様々な用途に太陽電池を用いることができ、また太陽電池の軽量化、製造コストの削減を果たすことができる。なお、プラスチックフィルムは単独で基板として使用しても良く、２種以上の異なるプラスチックフィルムを積層した状態で使用しても良い。
【００４６】
対向電極の基板の厚さとしては、１５μｍ〜５００μｍの範囲内であることが好ましい。
【００４７】
基板上に形成する導電層の材料としては、導電性に優れたものであれば特に限定はされないが、対向電極４０側を光の受光面とする場合には、導電層は光の透過性に優れているものであることが好ましい。例えば、光の透過性に優れた材料として、ＳｎＯ２、ＩＴＯ、ＩＺＯ、ＺｎＯ等を挙げることができる。中でも、フッ素ドープしたＳｎＯ２、ＩＴＯは、導電性及び透過性の両方に優れているため特に好ましく用いられる。
【００４８】
また、対向電極の導電層は、その仕事関数を考慮して太陽電池として機能するように材料を選択することが好ましい。例えば、仕事関数が高い材料としては、Ａｕ、Ａｇ、Ｃｏ、Ｎｉ、Ｐｔ、Ｃ、ＩＴＯ、ＳｎＯ２、フッ素をドープしたＳｎＯ２、ＺｎＯ等を挙げることができる。一方、仕事関数が低い材料としては、Ｌｉ、Ｉｎ、Ａｌ、Ｃａ、Ｍｇ、Ｓｍ、Ｔｂ、Ｙｂ、Ｚｒ等を挙げることができる。
【００４９】
なお、対向電極の導電層は、単層から構成されていても良く、また、異なる仕事関数の材料が積層されて構成されていても良い。
【００５０】
対向電極の導電層の膜厚としては、０．１ｎｍ〜５００ｎｍの範囲内、好ましくは１ｎｍ〜３００ｎｍの範囲内である。
【００５１】
このような導電層を形成する方法としては、特に限定はされないが、蒸着法、スパッタ法、ＣＶＤ法等を挙げることができる。中でも、スパッタ法が好ましく用いられる。
【００５２】
また、対向電極の導電層上にさらに触媒層を形成することにより、色素増感型太陽電池の発電効率をより向上させることができる。上記触媒層の例としては、Ｐｔを蒸着した層や、ポリアニリン、ポリチオフェン、ポリピロール等の有機物からなる触媒層を挙げることができるが、これに限定されるものではない。
【００５３】
（３）電解質層
次に、電解質層３０について説明する。電解質層３０は、導電性基材１０及び対向電極４０の間に配置され、酸化還元対を含む電解液と、溶媒とを少なくとも含む塗工液から、溶媒を除去することによって作製される。
【００５４】
酸化還元対としては、一般的に電解質層において用いられているものから適宜選択することができる。具体的には、ヨウ素の酸化還元対、もしくは臭素の酸化還元対が好ましく用いられる。ヨウ素の酸化還元対としては、ヨウ素とヨウ化リチウム、ヨウ化ナトリウム、ヨウ化カリウム、ヨウ化カルシウム、ＴＰＡＩ（テトラプロピルアンモニウムヨージド）等のヨウ化物との組み合わせを挙げることができる。また、臭素の酸化還元対としては、臭素と臭化リチウム、臭化ナトリウム、臭化カリウム、臭化カルシウム等の臭化物との組み合わせを挙げることができる。
【００５５】
電解質層３０中の酸化還元対の濃度は、酸化還元対の種類によっても異なり特に限定されるものではないが、一般に、ヨウ素あるいは臭素の酸化還元対を用いる場合、ヨウ素もしくは臭素が電解質層中０．００１〜０．５ｍｏｌ／ｌ、ヨウ化物もしくは臭化物が０．１〜５ｍｏｌ／ｌとすることが好ましい。
【００５６】
電解質層３０には、電解質の粘性を下げ、イオンの伝導性を改善して光電変換効率を向上させることを目的として、イオン液体（常温溶融塩）を含有させてもよい。イオン液体は蒸気圧が極めて低く、室温では実質的に殆ど蒸発せず、一般的な有機溶媒のように揮発や引火の心配がないことから、揮発によるセル特性の低下を防止することができる。
【００５７】
上記イオン液体としては、例えば、カチオンが、１−メチル−３−メチルイミダゾリウム、１−ブチル−３−メチルイミダゾリウム、１−ヘキシル−３−メチルイミダゾリウム、１−オクチル−３−メチルイミダゾリウム、１−オクタデシル−３−メチルイミダゾリウム、１−メチル−２，３−ジメチルイミダゾリウム、１−ブチル−２，３−ジメチルイミダゾリウム、１−ヘキシル−２，３−ジメチルイミダゾリウム、１−オクチル−２，３−ジメチルイミダゾリウム、１−オクタデシル−２，３−ジメチルイミダゾリウム等のイミダゾリウム系、１−メチルピリジウム、１−ブチルピリジウム、１−ヘキシルピリジウム等のピリジウム系、脂環式アミン系、脂肪族アミン系、テトラブチルホスホニウム等のホスホニウム系、トリエチルスルホニウム等のスルホニウム系であるもの、アニオンが、ヨウ素イオン、臭素イオン、塩素イオン、テトラフルオロボレート、ヘキサフルオロボレート、トリフルオロメタンスルホネート、トリフルオロアセテート等のフッ素系、シアネート系、チオシアネート系であるもの等を挙げることができる。これらの物質は、いずれか一種を単独で用いてもよいし、複数を混合して用いてもよい。
【００５８】
特に、ヨウ素をアニオンとするヨウ化物系イオン液体を用いることが好ましい。具体的には、例えば、１，２−ジメチル−３−ｎ−プロピルイミダゾリウムアイオダイド、１−メチル−３−ｎ−プロピルイミダゾリウムアイオダイド、１−プロピル−３−メチルイミダゾリウムアイオダイド、１−ブチル−２，３−ジメチルイミダゾリウムアイオダイド、１−ヘキシル−３−メチルイミダゾリウムアイオダイド等を挙げることができる。これらのヨウ化物系イオン液体は、ヨウ素イオンの供給源であり上述の酸化還元対としても機能させることができる。
【００５９】
電解質層中のイオン液体の濃度は、イオン液体の種類等によって異なる。ヨウ化物系イオン液体のように、酸化還元対としても機能させるイオン液体については、酸化還元対として含有させることとし、上記の酸化還元対について述べた濃度とすることが好ましく、すなわち電解質層中に０．１〜５ｍｏｌ／ｌ含有させることが好ましい。その場合、そのヨウ化物系イオン液体以外のヨウ化物は含んでも含んでいなくてもよく、結果として酸化還元対として機能するヨウ化物の合計濃度が０．１〜５ｍｏｌ／ｌであればよい。
【００６０】
その他、電解質層３０には、耐久性の向上、開放電圧値の向上等を目的として、種々の添加剤を含有させることができる。添加剤の具体例としては、グアニジウムチオシアネート、ターシャリーブチルピリジン、Ｎ−メチルベンゾイミダゾール等を挙げることができる。これら添加剤の電解質層中の濃度は、各種添加剤を合計して電解質層中１ｍｏｌ／ｌ以下とすることが好ましい。
【００６１】
電解質層３０の膜厚は、半導体層２０の膜厚も含めて２μｍ〜１５０μｍの範囲内、その中でも、１０μｍ〜５０μｍの範囲内であることが好ましい。膜厚が小さ過ぎると多孔質半導体層と対向電極とが接触して短絡の原因となる可能性があり、逆に膜厚が大き過ぎると内部抵抗が大きくなり性能低下につながるため好ましくない。
【００６２】
電解質層３０の形成方法としては、電解質層の形成に用いる塗工液を、多孔質半導体層２０上に塗布し、乾燥させることにより形成する方法（以下、塗布法という）、あるいは多孔質半導体層２０を形成した導電性基材１０と対向電極４０とを所定の間隙を有するように配置させ、その間隙に塗工液を注入することによって電解質層を形成する方法（以下、注入法という）等を挙げることができる。
【００６３】
塗工液の溶媒は適宜選択することができ、具体的にはエタノール等のアルコール系溶媒、メチルエチルケトン等のケトン系溶媒、Ｎ−メチルピロリドン等のアミド系溶媒、純水等を挙げることができる。特に、塗工液の安定性、電解質の成膜性の観点から、酸化還元対、及びイオン液体が溶解性を示すような溶媒を用いることが好ましく、例えば、エタノール等のアルコール系溶媒が好ましく用いられる。
【００６４】
塗布法において、塗工液を多孔質半導体層２０上に塗布する手段としては、公知の手段を用いることができ、具体的には、ダイコート、グラビアコート、グラビアリバースコート、ロールコート、リバースロールコート、バーコート、ブレードコート、ナイフコート、エアナイフコート、スロットダイコート、スライドダイコート、ディップコート、マイクロバーコート、マイクロバーリバースコートや、スクリーン印刷等を挙げることができる。塗工した後、適宜乾燥させて溶媒を除去することにより電解質層を形成することができる。
【００６５】
このようにして形成した電解質層３０に対し、対向電極４０の触媒層側を貼り合わせることにより、本発明の色素増感型太陽電池を得ることができる。
【００６６】
電解質層３０を注入法により形成する場合は、まず多孔質半導体層２０を形成した導電性基材１０及び対向電極４０が所定の間隙を有して対向するように配置する。この際の間隙としては、導電性基材１０及び対向電極４０の間の距離が２μｍ〜１５０μｍになるように設定することが好ましい。対向電極４０を所定の間隙を有して配置するために、導電性基材１０側または対向電極４０側のいずれか一方にスペーサを設置することができる。このようなスペーサとしては、公知のガラススペーサ、樹脂スペーサが挙げられる。
【００６７】
次に、電解質層の形成に用いる塗工液を、毛細管現象を利用する等して間隙に注入し、必要に応じて硬化させ、電解質層３０を形成することができる。これにより、色素増感型太陽電池を得ることができる。
【００６８】
さらに、上述のようにして得られた色素増感型太陽電池１の複数を、直列または並列に接続することにより色素増感型太陽電池モジュールを得ることができる。具体的には、例えば、複数個の色素増感型太陽電池を平面状または曲面状に配列させ、各電池の間には非導電性の隔壁を設けて仕切りをし、それぞれの電池を導電性の部材を用いて電気的に接続するとともに、端部から正極または負極の電極リードを引き出してモジュール化することができる。モジュールを構成する色素増感型太陽電池の個数は任意であり、所望の電圧が得られるように自由に設計することができる。
【実施例】
【００６９】
以下、実施例及び比較例により本発明をさらに詳しく説明するが、これに限定されるものではない。
【００７０】
＜ＩＴＯ被覆酸化チタンの作製＞
日本エアロジル社製の酸化チタン微粒子（商品名：Ｐ２５）３ｇを、ＩＴＯ前駆体のエタノール溶液（Ｉｎ２Ｃｌ３：０．１Ｍ、ＳｎＣｌ２：０．００５２Ｍ／ＥｔＯＨ）４０ｇに投入し、３０分間浸漬させた。遠心分離により上澄みを取り除き、得られた沈殿物を以下のプロファイルで焼成することによって、ＩＴＯにより被覆された酸化チタン微粒子（以下、ＩＴＯ被覆酸化チタンという）を得た。
焼成プロファイル：１２０℃１０分→２５０℃１０分→４００℃１０分
【００７１】
＜酸化チタンペーストの作製＞
日本エアロジル社製の酸化チタン微粒子（商品名：Ｐ２５）３ｇを、エタノール１０ｇに投入し、さらにアセチルアセトン１ｇ、ジルコニアビーズ１．２φを添加した混合液をペイントシェーカーにより攪拌し、酸化チタン微粒子が分散されたペースト（酸化チタンペースト）を調製した。
【００７２】
＜ＩＴＯ被覆酸化チタンペーストの作製＞
上記ＩＴＯ被覆酸化チタン３ｇを、エタノール１０ｇに投入し、さらにアセチルアセトン１ｇ、ジルコニアビーズ１．２φを添加した混合液をペイントシェーカーにより攪拌し、ＩＴＯ被覆酸化チタンが分散されたペースト（ＩＴＯ被覆酸化チタンペースト）を調製した。
【００７３】
＜酸化チタン・ＩＴＯ被覆酸化チタン混合ペーストの作製＞
日本エアロジル社製の酸化チタン微粒子（商品名：Ｐ２５）１．５ｇと上記ＩＴＯ被覆酸化チタン１．５ｇとを、エタノール１０ｇに投入し、さらにアセチルアセトン１ｇ、ジルコニアビーズ１．２φを添加した混合液をペイントシェーカーにより攪拌し、ペーストを調製した。
【００７４】
（比較例１）
＜光電極基板Ａの作製＞
導電性基材として、ポリエチレンテレフタレートフィルム基板上にＩＴＯ膜が形成された透明導電フィルムを用意し、上記酸化チタンペーストをドクターブレード法によりＩＴＯ膜面に塗布し、その後１２０℃で５分間乾燥させることで、多数の金属酸化物微粒子（酸化チタン微粒子）からなる膜厚１０μｍの層を形成した。続いて、増感色素としてルテニウム錯体（Ｄｙｅｓｏｌ社製、商品名：Ｎ７１９）を、濃度が３×１０−４ｍｏｌ／ｌとなるようにアセトニトリル及びｔｅｒｔ−ブチルアルコールの体積比１：１溶液に溶解させて色素担持用塗工液を調製し、この塗工液に上述の酸化チタン微粒子の層を室温で２０時間浸漬させた。その後、色素担持用塗工液から引き上げ、酸化チタン微粒子に付着した色素担持用塗工液をアセトニトリルにより洗浄後、風乾した。これにより、酸化チタン微粒子の細孔に増感色素が担持された多孔質半導体層を形成した。続いて、多孔質半導体層が４ｍｍ×４ｍｍとなるようにトリミングし、導電性基材のサイズが１０×１０ｍｍであるような、色素増感型太陽電池用の多孔質半導体層付き導電性基材（以下、光電極基板Ａという）を得た。
【００７５】
＜対向電極の作製＞
上記と同様の透明導電フィルム上に、白金膜をスパッタリング法によって形成し（膜厚３００ｎｍ）、サイズが１０×１０ｍｍの対向電極を作製した。
【００７６】
＜電解質層の形成＞
メトキシアセトニトリル及びバレロニトリルを８５：１５（容量混合比）で混合した溶液に、ヨウ素０．０３Ｍ、ｔｅｒｔ−ブチルピリジン０．５Ｍ、及びブチルメチルイミダゾリウムアイオダイド０．６Ｍをそれぞれ添加し、電解質層形成用の溶液を調製した。そして、厚さ３０μｍのアイオノマー樹脂をスペーサとして、光電極基板Ａ上に対向電極を貼り合わせ、その間隙に上記溶液を含浸させて、電解質層を形成した。これにより、色素増感型太陽電池を作製した。
【００７７】
＜電池性能の評価＞
作製した色素増感型太陽電池について、ＡＭ１．５、擬似太陽光（入射光強度：１００ｍＷ／ｃｍ２）を光源として、増感色素を担持させた多孔質半導体層を有する導電性基材側から入射させ、ソースメジャーユニット（ケースレー２４００型）を用いて電圧印加による電流電圧特性を測定した。なお、測定に用いた多孔質半導体層の面積は、１６ｍｍ２（４ｍｍ×４ｍｍ）である。
【００７８】
（比較例２）
上記比較例１（光電極基板Ａの作製）において、酸化チタンペーストの代わりにＩＴＯ被覆酸化チタンペーストを用いた以外は、比較例１と同様にして色素増感型太陽電池の電流電圧特性を測定した。
【００７９】
（実施例１）
上記比較例１（光電極基板Ａの作製）において、酸化チタンペーストの代わりに酸化チタン・ＩＴＯ被覆酸化チタン混合ペーストを用いた以外は、比較例１と同様にして色素増感型太陽電池の電流電圧特性を測定した。
【００８０】
＜試験結果＞
以下の表１に性能評価の結果を示す。なお、曲線因子（ＦＦ：fill factor）とは、太陽電池の最大出力を、短絡電流（ＩＳＣ）×開放電圧（ＶＯＣ）で割って得られる値をいい、短絡電流密度Ｊｓｃ（Ａ／ｃｍ２）×ＶＯＣ（Ｖ）×ＦＦ（％）の値を入射光強度で割ることによって、太陽電池の変換効率（％）を求めることができる。
【００８１】
【表１】
0005593763.tif 000002
【００８２】
表１の結果から明らかなように、酸化チタン微粒子の表面をＩＴＯで被覆することにより、高い曲線因子が得られる。しかし、ＩＴＯ被覆酸化チタンのみを用いた比較例２では、変換効率は低い値であった。これは、増感色素が十分に担持されなかったためと考えられる。そして、ＩＴＯで被覆されている酸化チタン微粒子とＩＴＯで被覆されていない酸化チタン微粒子とを混在させた場合（実施例１）には、高い変換効率が得られた。これは、酸化チタン微粒子間の抵抗が低減されたためと考えられる。
【符号の説明】
【００８３】
１    色素増感型太陽電池
１０  導電性基材
２０  多孔質半導体層
３０  電解質層
４０  対向電極
【図１】
0005593763.tif 000003